(57)【要約】【課題】記録媒体上に記録した画像のチオキサントン系光重合開始剤に由来する初期着色を低減できると共に、該画像の硬化性および耐光性に優れた光硬化型インク組成物を提供する。【解決手段】本発明に係る光硬化型インク組成物は、重合性化合物およびチオキサントン系光重合開始剤を少なくとも含有する光硬化型インク組成物であって、前記光硬化型インク組成物中に前記チオキサントン系光重合開始剤を０．５質量％以上５質量％以下含有し、前記光硬化型インク組成物中に含有する前記チオキサントン系光重合開始剤の全質量を１００質量部とした場合、前記チオキサントン系光重合開始剤は、２−イソプロピルチオキサントンを９０質量部以上含有し、前記チオキサントン系光重合開始剤に２−イソプロピルチオキサントン以外の残部がある場合は、該残部の主要成分として４−イソプロピルチオキサントンを含有する。【選択図】なし【特許請求の範囲】
【請求項１】
重合性化合物およびチオキサントン系光重合開始剤を少なくとも含有する光硬化型インク組成物であって、
前記光硬化型インク組成物中に前記チオキサントン系光重合開始剤を０．５質量％以上５質量％以下含有し、
前記光硬化型インク組成物中に含有する前記チオキサントン系光重合開始剤の全質量を１００質量部とした場合、前記チオキサントン系光重合開始剤は、２−イソプロピルチオキサントンを９０質量部以上含有し、
前記チオキサントン系光重合開始剤に２−イソプロピルチオキサントン以外の残部がある場合は、該残部の主要成分として４−イソプロピルチオキサントンを含有する、光硬化型インク組成物。
【請求項２】
請求項１において、
前記重合性化合物として、フェノキシエチルアクリレートを１０質量％以上５０質量％以下含有する、光硬化型インク組成物。
【請求項３】
請求項１または請求項２において、
前記重合性化合物として、脂環式構造を有する単官能アクリレートを２５質量％以上４０質量％以下含有する、光硬化型インク組成物。
【請求項４】
請求項３において、
前記脂環式構造を有する単官能アクリレートは、ジシクロペンテニルアクリレート、ジシクロペンタニルアクリレート、ジシクロペンテニルオキシエチルアクリレート、およびイソボニルアクリレートから選択される少なくとも１種である、光硬化型インク組成物。
【請求項５】
請求項１ないし請求項４のいずれか一項において、
前記重合性化合物として、アミノアクリレートを含有する、光硬化型インク組成物。
【請求項６】
請求項１ないし請求項５のいずれか一項において、
さらに、アミノ基を有するベンゾエイト系光重合開始剤を含有する、光硬化型インク組成物。
【請求項７】
請求項１ないし請求項６のいずれか一項において、
さらに、顔料を含有する、光硬化型インク組成物。
【請求項８】
請求項１ないし請求項７のいずれか一項において、
測定温度２０℃における粘度が８ｍＰａ・ｓ以上４０ｍＰａ・ｓ以下であり、かつ、測定温度２０℃における表面張力が２０ｍＮ／ｍ以上３０ｍＮ／ｍ以下である、光硬化型インク組成物。
【請求項９】
（ａ）記録媒体上に請求項１ないし請求項８のいずれか一項に記載の光硬化型インク組成物を吐出する工程と、
（ｂ）吐出された光硬化型インク組成物に対して、光源から３５０ｎｍ以上４３０ｎｍ以下の範囲に発光ピーク波長を有する光を照射する工程と、
を含む、インクジェット記録方法。
【請求項１０】
請求項９に記載のインクジェット記録方法によって記録された、記録物。
【発明の詳細な説明】
【技術分野】
【０００１】
本発明は、光硬化型インク組成物、ならびにそれを用いたインクジェット記録方法および記録物に関する。
【背景技術】
【０００２】
近年、紫外線、電子線その他の放射線によって硬化する光硬化型インクの開発が進められている。このような光硬化型インクは、プラスチック、ガラス、コート紙等のインクを吸収しないまたはほとんど吸収しない非吸収メディアに対する記録において、速乾性があり、かつ、インクの滲みを防止した記録を実現することができる。このような光硬化型インクは、重合性化合物、光重合開始剤、その他の添加剤等から構成されている。
【０００３】
従来、記録した画像の硬化性や耐擦性、記録媒体との密着性等を向上させる観点から、特定の重合性化合物とチオキサントン系光重合開始剤とを含有する光硬化型インクが幾つか提案されている（例えば、特許文献１〜４参照）。
【先行技術文献】
【特許文献】
【０００４】
【特許文献１】特開２００８−２８０４２７号公報
【特許文献２】特開２００８−２８０４２８号公報
【特許文献３】特開２００９−１８５１５７号公報
【特許文献４】特開２００９−２２７９６８号公報
【発明の概要】
【発明が解決しようとする課題】
【０００５】
しかしながら、前述したような光硬化型インクを用いて記録した画像は、チオキサントン系光重合開始剤に由来する黄色ないし茶色の初期着色が見られ、太陽光や外気（オゾン、窒素酸化物、硫黄酸化物等）に晒されることでさらに着色する傾向があった。
【０００６】
本発明に係る幾つかの態様は、前記課題を解決することで、記録媒体上に記録した画像のチオキサントン系光重合開始剤に由来する初期着色を低減できると共に、該画像の硬化性および耐光性に優れた光硬化型インク組成物を提供するものである。
【課題を解決するための手段】
【０００７】
本発明は前述の課題の少なくとも一部を解決するためになされたものであり、以下の態様または適用例として実現することができる。
【０００８】
［適用例１］
本発明に係る光硬化型インク組成物の一態様は、
重合性化合物およびチオキサントン系光重合開始剤を少なくとも含有する光硬化型インク組成物であって、
前記光硬化型インク組成物中に前記チオキサントン系光重合開始剤を０．５質量％以上５質量％以下含有し、
前記光硬化型インク組成物中に含有する前記チオキサントン系光重合開始剤の全質量を１００質量部とした場合、前記チオキサントン系光重合開始剤は、２−イソプロピルチオキサントンを９０質量部以上含有し、
前記チオキサントン系光重合開始剤に２−イソプロピルチオキサントン以外の残部がある場合は、該残部の主要成分として４−イソプロピルチオキサントンを含有することを特徴とする。
【０００９】
適用例１に記載の光硬化型インク組成物によれば、チオキサントン系光重合開始剤に由来する初期着色を低減できると共に、硬化性および耐光性にも優れた画像を記録媒体上に記録することができる。
【００１０】
［適用例２］
適用例１において、
前記重合性化合物として、フェノキシエチルアクリレートを１０質量％以上５０質量％以下含有することができる。
【００１１】
［適用例３］
適用例１または適用例２において、
前記重合性化合物として、脂環式構造を有する単官能アクリレートを２５質量％以上４０質量％以下含有することができる。
【００１２】
［適用例４］
適用例３において、
前記脂環式構造を有する単官能アクリレートは、ジシクロペンテニルアクリレート、ジシクロペンタニルアクリレート、ジシクロペンテニルオキシエチルアクリレートおよびイゾボニルアクリレートから選択される少なくとも１種であることができる。
【００１３】
［適用例５］
適用例１ないし適用例４のいずれか一例において、
前記重合性化合物として、アミノアクリレートを含有することができる。
【００１４】
［適用例６］
適用例１ないし適用例５のいずれか一例において、
さらに、アミノ基を有するベンゾエイト系光重合開始剤を含有することができる。
【００１５】
［適用例７］
適用例１ないし適用例６のいずれか一例において、
さらに、顔料を含有することができる。
【００１６】
［適用例８］
適用例１ないし適用例７のいずれか一例において、
測定温度２０℃における粘度が８ｍＰａ・ｓ以上４０ｍＰａ・ｓ以下であり、かつ、測定温度２０℃における表面張力が２０ｍＮ／ｍ以上３０ｍＮ／ｍ以下であることができる。
【００１７】
［適用例９］
本発明に係るインクジェット記録方法の一態様は、
（ａ）記録媒体上に適用例１ないし適用例８のいずれか一例に記載の光硬化型インク組成物を吐出する工程と、
（ｂ）吐出された光硬化型インク組成物に対して、光源から３５０ｎｍ以上４３０ｎｍ以下の範囲に発光ピーク波長を有する光を照射する工程と、
を含むことを特徴とする。
【００１８】
［適用例１０］
本発明に係る記録物は、
適用例９に記載のインクジェット記録方法によって記録されたことを特徴とする。
【図面の簡単な説明】
【００１９】
【図１】本実施の形態に係るインクジェット記録方法に使用可能なインクジェット記録装置の斜視図。
【図２】図１に示した光照射装置の正面図。
【図３】図２のＡ−Ａ矢視図。
【発明を実施するための形態】
【００２０】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。
【００２１】
１．光硬化型インク組成物
本発明の一実施形態に係る光硬化型インク組成物は、重合性化合物およびチオキサントン系光重合開始剤を少なくとも含有する光硬化型インク組成物であって、前記光硬化型インク組成物中に前記チオキサントン系光重合開始剤を０．５質量％以上５質量％以下含有し、前記光硬化型インク組成物中に含有する前記チオキサントン系光重合開始剤の全質量を１００質量部とした場合、前記チオキサントン系光重合開始剤は、２−イソプロピルチオキサントンを９０質量部以上含有し、前記チオキサントン系光重合開始剤に２−イソプロピルチオキサントン以外の残部がある場合は、該残部の主要成分として４−イソプロピルチオキサントンを含有することを特徴とする。
【００２２】
なお、本発明において「画像」とは、ドット群から形成される印字パターンを示し、テキスト印字、ベタ印字も含める。以下、本実施の形態に用いられる各成分について詳細に説明する。
【００２３】
１．１．重合性化合物
本実施の形態に係る光硬化型インク組成物は、重合性化合物を含有する。重合性化合物としては、特に制限されないが、以下に例示するような単官能（メタ）アクリレート、二官能（メタ）アクリレート、三官能（メタ）アクリレート、ウレタン系オリゴマー、エポキシ（メタ）アクリレートオリゴマー、アミノ（メタ）アクリレート、Ｎ−ビニル化合物等が挙げられる。なお、本明細書中において、（メタ）アクリレートとは、アクリレートまたはメタクリレートを示す。
【００２４】
単官能（メタ）アクリレートとしては、特に制限されないが、例えば（２−メチル−２−エチル−１，３−ジオキソラン−４−イル）メチル（メタ）アクリレート、（２−メチル−２−イソブチル−１，３−ジオキソラン−４−イル）メチル（メタ）アクリレート、フェノキシエチル（メタ）アクリレート、メトキシジエチレングリコールモノ（メタ）アクリレート、（メタ）アクリロイルモルホリン、トリメチロールプロパンフォルマルモノ（メタ）アクリレート、アダマンチル（メタ）アクリレート、オキセタン（メタ）アクリレート等が挙げられる。
【００２５】
前記例示した単官能（メタ）アクリレートの中でも、フェノキシエチル（メタ）アクリレートを用いることが好ましい。フェノキシエチル（メタ）アクリレートは、良好な硬化性を有すると共に、重合開始剤の良好な溶剤として機能するからである。また、低粘度であるため、光硬化型インク組成物の粘度をインクジェット記録方式に適した低い値（２０℃／８ｍＰａ・ｓ以上４０ｍＰａ・ｓ以下）に調整しやすいといった利点もある。フェノキシエチル（メタ）アクリレートの含有量は、光硬化型インク組成物の全質量に対して、１０質量％以上５０質量％以下であることが好ましい。
【００２６】
また、単官能（メタ）アクリレートとして、ジシクロペンテニルオキシエチル（メタ）アクリレート、ジシクロペンテニル（メタ）アクリレート、ジシクロペンタニル（メタ）アクリレート、３，３，５−トリメチルシクロヘキサン（メタ）アクリレート、イソボニル（メタ）アクリレート等の脂環式構造を有する単官能アクリレートを用いることが好ましい。このような脂環式構造を有する単官能アクリレートは、嵩高い脂環式構造を有することで、記録媒体上に記録した画像に強靱性を付与することができ、これにより該画像の耐擦性を向上させることができるからである。また、低粘度であるため、光硬化型インク組成物の粘度をインクジェット記録方式に適した低い値（２０℃／８ｍＰａ・ｓ以上４０ｍＰａ・ｓ以下）に調整しやすいといった利点もある。脂環式構造を有する単官能アクリレートの含有量は、光硬化型インク組成物の全質量に対して２５質量％以上４０質量％以下であることが好ましい。
【００２７】
これらの単官能アクリレートは、１種単独で用いることもできるし、２種以上併用してもよい。
【００２８】
二官能アクリレートとしては、特に制限されないが、例えばアルキレングリコールジ（メタ）アクリレート、脂環式構造を有するジ（メタ）アクリレート等が挙げられる。アルキレングリコールジ（メタ）アクリレートとしては、例えばエチレングリコールジ（メタ）アクリレート、ジエチレングリコールジ（メタ）アクリレート、ジプロピレングリコールジ（メタ）アクリレート、トリプロピレングリコールジ（メタ）アクリレート、１，９−ノナンジオールジ（メタ）アクリレート、ポリエチレングリコールジ（メタ）アクリレート、テトラエチレングリコールジ（メタ）アクリレート、１，６−ヘキサンジオールジ（メタ）アクリレート、ネオペンチルグリコールジ（メタ）アクリレート、２−ヒドロキシ−１，３−ジ（メタ）アクリロキシプロパン等が挙げられる。また、脂環式構造を有するジ（メタ）アクリレートとしては、例えばジオキサングリコールジ（メタ）アクリレート、イソシアヌル酸ＥＯ変性ジ（メタ）アクリレート、ジメチロールトリシクロデカンジ（メタ）アクリレート、１，３−アダマンタンジオールジ（メタ）アクリレート等が挙げられる。これらの二官能アクリレートは、１種単独で用いることもできるし、２種以上併用してもよい。
【００２９】
なお、重合性化合物としてフェノキシエチル（メタ）アクリレートを用いた場合には、アルキレングリコールジアクリレートおよび脂環式構造を有するジアクリレートから選択される少なくとも１種を用いることがより好ましい。アルキレングリコールジアクリレートおよび脂環式構造を有するジアクリレートは、架橋剤として機能して、記録媒体上に記録した画像の膜強度を向上させることができる。特に、脂環式構造を有するジアクリレートは、嵩高い分子構造を有するので、より効果的に画像の膜強度を向上させることができる。
【００３０】
三官能アクリレートとしては、特に制限されないが、例えばトリメチロールプロパントリ（メタ）アクリレート、トリメチロールプロパンＥＯ変性トリ（メタ）アクリレート、トリメチロールプロパンＰＯ変性トリ（メタ）アクリレート、グリセリンＰＯ変性トリ（メタ）アクリレート、イソシアヌル酸ＥＯ変性トリ（メタ）アクリレート等が挙げられる。これらの三官能アクリレートは、１種単独で用いることもできるし、２種以上併用してもよい。
【００３１】
ウレタン系オリゴマーとしては、例えばポリオールと、ポリイソシアネートおよびポリハイドロキシ化合物と、の付加反応により生じるオリゴマーが挙げられる。ウレタン系オリゴマーとは、分子中にウレタン結合とラジカル重合可能な不飽和二重結合とを一以上有するものであって、相対分子質量（分子量と同義である。）の小さい分子から実質的あるいは概念的に得られる単位の少数回、一般的には約２回ないし２０回程度の繰り返し構造をもつ中程度の大きさの相対分子質量を有する分子をいう。ウレタン系オリゴマーとしては、市販されているＣＮ９６３Ｊ７５、ＣＮ９６４、ＣＮ９６５、ＣＮ９６６Ｊ７５（いずれもＳＡＲＴＯＭＥＲ社から入手可能）等を用いることができる。
【００３２】
エポキシアクリレートオリゴマーとしては、例えば二官能ビスフェノールＡをベースとするエポキシアクリレートオリゴマーが挙げられる。オリゴマーとは、前記ウレタン系オリゴマーと同様に、相対分子質量（分子量と同義である。）の小さい分子から実質的あるいは概念的に得られる単位の少数回、一般的には約２回ないし２０回程度の繰り返し構造をもつ中程度の大きさの相対分子質量を有する分子をいう。エポキシアクリレートオリゴマーとしては、市販されているＣＮ１２０（ＳＡＲＴＯＭＥＲ社から入手可能）等を用いることができる。
【００３３】
アミノアクリレートとしては、特に限定されないが、市販されているＣＮ３７１、ＣＮ３７３、ＣＮ３８４、ＣＮ３８６、ＣＮ５０１、ＣＮ５４９、ＣＮ５５０、ＣＮ５５１（ＳＡＲＴＯＭＥＲ社から入手可能）、ＥＢＥＣＲＹＬ７１００（ダイセル・サイテック社より入手可能）等を用いることができる。
【００３４】
アミノ（メタ）アクリレートの含有量は、光硬化型インク組成物の全質量に対して、１質量％以上５質量％以下であることが好ましい。アミノ（メタ）アクリレートの含有量が前記範囲にあると、硬化反応を円滑に進行させて、記録媒体上に記録した画像の硬化性を向上させることができる。
【００３５】
Ｎ−ビニル化合物としては、Ｎ−ビニルフォルムアミド、Ｎ−ビニルカルバゾール、Ｎ−ビニルアセトアミド、Ｎ−ビニルピロリドン、Ｎ−ビニルカプロラクタム、およびそれらの誘導体等が挙げられる。
【００３６】
重合性化合物の含有量は、光硬化型インク組成物の全質量に対して、２０質量％以上であることが好ましく、２０質量％以上９５質量％以下であることがより好ましい。重合性化合物の含有量が２０質量％以上であると、記録媒体上に記録した画像の硬化性が良好となる。一方、重合性化合物の含有量が２０質量％未満であると、記録媒体上に記録した画像の硬化性が不十分となる場合がある。
【００３７】
１．２．チオキサントン系光重合開始剤
本実施の形態に係る光硬化型インク組成物は、チオキサントン系光重合開始剤を含有する。チオキサントン系光重合開始剤は、三重項励起状態から他の光重合開始剤へエネルギーを与えるエネルギー移動型増感剤として作用する。また、アミンなどの水素供与対から水素を引き抜くことで、フリーラジカルを生成し、光重合の反応性を高めることができる。
【００３８】
本実施の形態で使用し得るチオキサントン系光重合開始剤は、その全質量を１００質量部とした場合、２−イソプロピルチオキサントンを９０質量部以上含有する。２−イソプロピルチオキサントンの含有量が９０質量部以上であると、記録媒体上に記録した画像のチオキサントン系光重合開始剤に由来する初期着色を低減できると共に、該画像の耐光性を向上させることができる。２−イソプロピルチオキサントンの含有量が９０質量部未満であると、チオキサントン系光重合開始剤に由来する黄色ないし茶色の初期着色が見られる場合があり、画像の硬化性が低下する傾向がある。
【００３９】
また、本実施の形態で使用し得るチオキサントン系光重合開始剤は、その全質量を１００質量部とした場合、２−イソプロピルチオキサントンを１００質量部含有する場合を除き、残部を生じることになる。かかる場合、本実施の形態で使用し得るチオキサントン系光重合開始剤には、該残部の主要成分として４−イソプロピルチオキサントンが含まれる。「残部の主要成分」とは、残部のうち最も含有質量部の多い成分のことをいう。すなわち、該残部は、４−イソプロピルチオキサントンから実質的に構成されており、チオキサントン系光重合開始剤を製造する過程で不可避的に混入する２−イソプロピルチオキサントンおよび４−イソプロピルチオキサントン以外のチオキサントンやチオキサントン誘導体、ならびに反応液由来の成分等の不純物を含んでもよい。
【００４０】
前述したチオキサントン系光重合開始剤の含有量は、光硬化型インク組成物の全質量に対して、０．５質量％以上５質量％以下であり、好ましくは１質量％以上４質量％以下である。チオキサントン系光重合開始剤の含有量が前記範囲であると、記録媒体上に記録した画像のチオキサントン系光重合開始剤に由来する初期着色を低減できると共に、該画像の耐光性を向上させることができる。また、該画像の硬化性が良好なものとなる。前述したチオキサントン系光重合開始剤の含有量が前記範囲未満であると、記録媒体上に記録した画像の硬化性が損なわれる場合がある。一方、前述したチオキサントン系光重合開始剤の含有量が前記範囲を超えると、重合性化合物との量比にもよるが、光重合開始剤が溶け残る場合があり、製品上好ましくない。
【００４１】
１．３．その他の添加剤
本実施の形態に係る光硬化型インク組成物は、必要に応じて、チオキサントン系光重合開始剤以外の光重合開始剤、顔料、分散剤、スリップ剤、光増感剤、重合禁止剤等の添加剤を含有してもよい。
【００４２】
なお、本実施の形態に係る光硬化型インク組成物は、有機溶剤を含有せず、無溶剤の光硬化型インク組成物であることが好ましい。
【００４３】
本実施の形態に係る光硬化型インク組成物には、前記チオキサントン系光重合開始剤以外の光重合開始剤を含有してもよい。かかる光重合開始剤としては、特に制限されないが、アルキルフェノン系光重合開始剤、アシルフォスフィンオキサイド系光重合開始剤、チタノセン系光重合開始剤、アミノ基を有するベンゾエイト系光重合開始剤等の公知の光重合開始剤が挙げられる。
【００４４】
これらの中でも、前述した重合性化合物との相溶性に優れた２，４，６−トリメチルベンゾイル−ジフェニル−フォスフィンオキサイド、広域な吸光特性を有するビス（２，４，６−トリメチルベンゾイル）−フェニルフォスフィンオキサイド等の分子開裂型のアシルフォスフィンオキサイド系光重合開始剤を併用することが好ましい。アシルフォスフィンオキサイド系光重合開始剤が好ましい理由は、光開裂の前後で発色団の構造が大きく変化するため吸収の変化が大きく、フォトブリーチング（光退色）と呼ばれる吸収の減少が見られるからである。また、吸収がＵＶ領域からＶＬ領域まで及ぶにもかかわらず黄変が起こりにくく、内部硬化にも優れているからである。このため、透明な厚膜や隠蔽力の大きい顔料入り塗膜に対して特に好ましい。
【００４５】
また、本実施の形態に係る光硬化型インク組成物は、チオキサントン系光重合開始剤と併用することで光重合の反応性を促進させる効果が得られる点で、アミノ基を有するベンゾエイト系光重合開始剤をさらに含有することが好ましい。アミノ基を有するベンゾエイト系光重合開始剤としては、例えばＳＰＥＥＤＣＵＲＥ  ＥＤＢ（Ｌａｍｂｓｏｎ社製）が挙げられる。
【００４６】
チオキサントン系光重合開始剤以外の光重合開始剤の含有量は、光硬化型インク組成物の全質量に対して、好ましくは１質量％以上２０質量％以下、より好ましくは５質量％以上１５質量％以下である。
【００４７】
本実施の形態に係る光硬化型インク組成物は、そのままでもいわゆるクリアインクとして機能することができるが、さらに顔料を含有してもよい。本実施の形態において使用可能な顔料としては、特に制限されないが、無機顔料や有機顔料が挙げられる。無機顔料としては、酸化チタンおよび酸化鉄に加え、コンタクト法、ファーネス法、サーマル法等の公知の方法によって製造されたカーボンブラックを使用することができる。一方、有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キノフラロン顔料等）、ニトロ顔料、ニトロソ顔料、アニリンブラック等を使用することができる。
【００４８】
本実施の形態で使用可能な顔料の具体例のうち、カーボンブラックとしては、Ｃ．Ｉ．ピグメントブラック７が挙げられ、例えば、三菱化学株式会社から入手可能なＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビアケミカルカンパニー社から入手可能なＲａｖｅｎ５７５０、同５２５０、同５０００、同３５００、同１２５５、同７００等が、また、キャボット社から入手可能なＲｅｇａｌ４００Ｒ、同３３０Ｒ、同６６０Ｒ、ＭｏｇｕｌＬ、同７００、Ｍｏｎａｒｃｈ８００、同８８０、同９００、同１０００、同１１００、同１３００、同１４００等が、さらに、デグッサ社から入手可能なＣｏｌｏｒＢｌａｃｋＦＷ１、同ＦＷ２、同ＦＷ２Ｖ、同ＦＷ１８、同ＦＷ２００、ＣｏｌｏｒＢｌａｃｋＳ１５０、同Ｓ１６０、同Ｓ１７０、Ｐｒｉｎｔｅｘ３５、同Ｕ、同Ｖ、同１４０Ｕ、ＳｐｅｃｉａｌＢｌａｃｋ６、同５、同４Ａ、同４等が挙げられる。
【００４９】
また、本実施の形態に係る光硬化型インク組成物をイエローインクとする場合に使用可能な顔料としては、例えば、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５、２１３等が挙げられる。
【００５０】
また、本実施の形態に係る光硬化型インク組成物をマゼンタインクとする場合に使用可能な顔料としては、例えば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントバイオレット１９等が挙げられる。
【００５１】
また、本実施の形態に係る光硬化型インク組成物をシアンインクとする場合に使用可能な顔料としては、例えば、Ｃ．Ｉ．ピグメントブルー１、２、３、１５：３、１５：４、１６、２２、６０等が挙げられる。
【００５２】
また、本実施の形態に係る光硬化型インク組成物をグリーンインクとする場合に使用可能な顔料としては、例えば、Ｃ．Ｉ．ピグメントグリーン７、８、３６等が挙げられる。
【００５３】
また、本実施の形態に係る光硬化型インク組成物をオレンジインクとする場合に使用可能な顔料としては、例えば、Ｃ．Ｉ．ピグメントオレンジ５１、６６等が挙げられる。
【００５４】
また、本実施の形態に係る光硬化型インク組成物をホワイトインクとする場合に使用可能な顔料としては、例えば、塩基性炭酸鉛、酸化亜鉛、酸化チタン、チタン酸ストロンチウム等が挙げられる。
【００５５】
本実施の形態で使用可能な顔料の平均粒子径は、好ましくは１０ｎｍ以上２００ｎｍ以下の範囲であり、より好ましくは５０ｎｍ以上１５０ｎｍ以下の範囲である。
【００５６】
本実施の形態に係る光硬化型インク組成物に添加し得る顔料の添加量は、光硬化型インク組成物の全質量に対して、好ましくは０．１質量％以上２５質量％以下であり、より好ましくは０．５質量％以上１５質量％以下である。
【００５７】
本実施の形態に係る光硬化型インク組成物は、前述した顔料の分散性を高める目的で分散剤を添加してもよい。本実施の形態で使用可能な分散剤としては、Ｓｏｌｓｐｅｒｓｅ３０００、５０００、９０００、１２０００、１３２４０、１７０００、２４０００、２６０００、２８０００、３６０００（以上、ルーブリゾール社製）、ディスコールＮ−５０３、Ｎ−５０６、Ｎ−５０９、Ｎ−５１２、Ｎ−５１５、Ｎ−５１８、Ｎ―５２０（以上、第一工業製薬株式会社製）等の高分子分散剤が挙げられる。
【００５８】
本実施の形態に係る光硬化型インク組成物は、スリップ剤を添加してもよい。本実施の形態で使用可能なスリップ剤としては、好ましくはシリコーン系界面活性剤であり、より好ましくはポリエステル変性シリコーンまたはポリエーテル変性シリコーンである。具体的には、ポリエステル変性シリコーンとしては、ＢＹＫ−３４７、同３４８、ＢＹＫ−ＵＶ３５００、同３５１０、同３５３０（以上、ビックケミー・ジャパン株式会社製）等が挙げられ、ポリエーテル変性シリコーンとしては、ＢＹＫ−３５７０（ビックケミー・ジャパン株式会社製）等が挙げられる。
【００５９】
本実施の形態に係る光硬化型インク組成物は、光増感剤を添加してもよい。本実施の形態で使用可能な光増感剤としては、アミン化合物（脂肪族アミン、芳香族基を含むアミン、ピペリジン、エポキシ樹脂とアミンの反応生成物、トリエタノールアミントリアクリレートなど）、尿素化合物（アリルチオ尿素、ｏ−トリルチオ尿素など）、イオウ化合物（ナトリウムジエチルジチオホスフェート、芳香族スルフィン酸の可溶性塩など）、ニトリル系化合物（Ｎ，Ｎ−ジエチル−ｐ−アミノベンゾニトリルなど）、リン化合物（トリ−ｎ−ブチルフォスフィン、ナトリウムジエチルジチオフォスファイドなど）、窒素化合物（ミヒラーケトン、Ｎ−ニトリソヒドロキシルアミン誘導体、オキサゾリジン化合物、テトラヒドロ−１，３−オキサジン化合物、ホルムアルデヒドまたはアセトアルデヒドとジアミンの縮合物など）、塩素化合物（四塩化炭素、ヘキサクロロエタンなど）等が挙げられる。
【００６０】
本実施の形態に係る光硬化型インク組成物は、重合禁止剤を添加してもよい。本実施の形態で使用可能な重合禁止剤としては、ハイドロキノン、ベンゾキノン、ｐ−メトキシフェノール等が挙げられる。
【００６１】
１．４．物性
本実施の形態に係る光硬化型インク組成物の２０℃における粘度は、好ましくは８〜４０ｍＰａ・ｓであり、より好ましくは１０〜２５ｍＰａ・ｓである。光硬化型インク組成物の２０℃における粘度が前記範囲にあると、ノズルから光硬化型インク組成物が適量吐出され、光硬化型インク組成物の飛行曲がりや飛散を一層低減することができるため、インクジェット記録装置に好適に使用することができる。なお、粘度の測定は、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００６２】
本実施の形態に係る光硬化型インク組成物の２０℃における表面張力は、好ましくは２０ｍＮ／ｍ以上３０ｍＮ／ｍ以下である。光硬化型インク組成物の２０℃における表面張力が前記範囲にあると、光硬化型インク組成物が撥液処理されたノズルに濡れにくくなる。これにより、ノズルから光硬化型インク組成物が適量吐出され、光硬化型インク組成物の飛行曲がりや飛散を一層低減することができるため、インクジェット記録装置に好適に使用することができる。なお、表面張力の測定は、自動表面張力計ＣＢＶＰ−Ｚ（協和界面科学社製）を用いて、２０℃の環境下で白金プレートをインクで濡らしたときの表面張力を確認することにより測定することができる。
【００６３】
２．インクジェット記録方法
本発明の一実施形態に係るインクジェット記録方法は、（ａ）記録媒体上に前述した光硬化型インク組成物を吐出する工程と、（ｂ）吐出された光硬化型インク組成物に対して、光源から３５０ｎｍ以上４３０ｎｍ以下の範囲に発光ピーク波長を有する光を照射する工程と、を含むことを特徴とする。
【００６４】
以下、本実施の形態に係るインクジェット記録方法について各工程ごとに説明する。
【００６５】
２．１．工程（ａ）
本工程は、記録媒体上に前述した光硬化型インク組成物を吐出する工程である。
【００６６】
光硬化型インク組成物については、前述したとおりであるから、詳細な説明を省略する。
【００６７】
記録媒体としては、特に限定されないが、例えばポリ塩化ビニル、ポリエチレンテレフタレート、ポリプロピレン、ポリエチレン、ポリカーボネート等のプラスチック類およびこれらの表面が加工処理されているもの、ガラス、コート紙等が挙げられる。
【００６８】
光硬化型インク組成物を吐出する手段としては、例えば、以下に説明するインクジェット記録装置を用いることができる。
【００６９】
図１は、本実施の形態に係るインクジェット記録方法に使用可能なインクジェット記録装置の斜視図である。
【００７０】
図１に示したインクジェット記録装置２０は、記録媒体Ｐを副走査方向ＳＳに送るモーター３０と、プラテン４０と、光硬化型インク組成物を微少粒径にしてヘッドノズルから噴射して記録媒体Ｐに吐出する記録ヘッドとしての印刷ヘッド５２と、該印刷ヘッド５２を搭載したキャリッジ５０と、キャリッジ５０を主走査方向ＭＳに移動させるキャリッジモーター６０と、印刷ヘッド５２によって光硬化型インク組成物を吐出した記録媒体Ｐ上のインク付着面に光を照射する一対の光照射装置９０Ａ、９０Ｂとを備えている。
【００７１】
キャリッジ５０は、キャリッジモーター６０に駆動される牽引ベルト６２によって牽引され、ガイドレール６４に沿って移動する。
【００７２】
図１に示した印刷ヘッド５２は、３色以上のインクを噴射するフルカラー印刷用のシリアル型ヘッドであり、各色ごとに多数のヘッドノズルが備えられている。かかる印刷ヘッド５２が搭載されるキャリッジ５０には、前記印刷ヘッド５２の他に、印刷ヘッド５２に供給される黒色インクを収容したブラックインク容器としてのブラックカートリッジ５４と、印刷ヘッド５２に供給されるカラーインクを収容したカラーインクとしてのカラーインクカートリッジ５６とが搭載されている。各カートリッジ５４、５６に収容されているインクは、前述した光硬化型インク組成物である。
【００７３】
キャリッジ５０のホームポジション（図１の右側の位置）には、停止時に印刷ヘッド５２のノズル面を密閉するためのキャッピング装置８０が設けられている。印刷ジョブが終了してキャリッジ５０がこのキャッピング装置８０の上まで到達すると、図示しない機構によってキャッピング装置８０が自動的に上昇して、印刷ヘッド５２のノズル面を密閉する。このキャッピングにより、ノズル内のインクの乾燥が防止される。キャリッジ５０の位置決め制御は、例えば、このキャッピング装置８０の位置にキャリッジ５０を正確に位置決めするために行われる。
【００７４】
このようなインクジェット記録装置２０を使用することにより、記録媒体上に光硬化型インク組成物を吐出することができる。また、インクジェット記録装置２０によれば、工程（ａ）と工程（ｂ）とを別個の装置で行うことなく、工程（ａ）と工程（ｂ）とを一の装置で連続的に行うことが可能となる。
【００７５】
２．２．工程（ｂ）
本工程は、吐出された光硬化型インク組成物に対して、光源から３５０ｎｍ以上４３０ｎｍ以下の範囲に発光ピーク波長を有する光を照射する工程である。本工程によれば、記録媒体上に吐出された光硬化型インク組成物に特定波長の光を照射することにより、該光硬化型インク組成物が硬化されて、記録媒体上に画像を記録することができる。
【００７６】
以下、前述したインクジェット記録装置２０を用いて、工程（ｂ）を行う場合について詳細に説明する。
【００７７】
図２は、図１に示した光照射装置９０Ａ（図２の１９０Ａに相当）、９０Ｂ（図２の１９０Ｂに相当）の正面図である。図３は、図２のＡ−Ａ矢視図である。
【００７８】
図１ないし図３に示すように、光照射装置１９０Ａ、１９０Ｂは、キャリッジ５０の移動方向に沿った両側端にそれぞれ取り付けられている。
【００７９】
図２に示すように、印刷ヘッド５２の向かって左側に取り付けられた光照射装置１９０Ａは、キャリッジ５０が右方向（図２の矢印Ｂ方向）に移動する右走査時に、記録媒体Ｐ上に吐出されたインク層１９６に対して光照射を行う。一方、印刷ヘッド５２の向かって右側に取り付けられた光照射装置１９０Ｂは、キャリッジ５０が左方向（図２の矢印Ｃ方向）に移動する左走査時に、記録媒体Ｐ上に吐出されたインク層１９６に対して光照射を行う。
【００８０】
各光照射装置１９０Ａ、１９０Ｂは、キャリッジ５０に取り付けられて、光源１９２をそれぞれ１個ずつ整列支持した筐体１９４と、光源１９２の発光および消灯を制御する（図示しない）光源制御回路とを備えている。図２および図３に示すように、光照射装置１９０Ａ、１９０Ｂには、光源１９２がそれぞれ１個ずつ設けられているが２個以上設けてもよい。光源１９２としては、ＬＥＤまたはＬＤのいずれかを使用することが好ましい。これにより、光源として水銀灯ランプ、メタルハライドランプ、その他のランプ類を使用した場合と比較して、フィルター等の装備のために光源が大型化することを回避することができる。また、フィルターによる吸収で出射された光強度が低下することがなく、光硬化型インク組成物を効率良く硬化させることができる。
【００８１】
また、各光源１９２は、出射される波長が同じものでもよいし、異なっていてもよい。光源１９２としてＬＥＤまたはＬＤを使用する場合、出射される光の発光ピーク波長は３５０〜４３０ｎｍ程度の範囲のいずれかとすればよい。
【００８２】
以上に説明した光照射装置１９０Ａ、１９０Ｂによれば、図２に示すように、印刷ヘッド５２からの吐出で記録媒体Ｐ上に付着させたインク層１９６に対して、印刷ヘッド５２近傍の記録媒体Ｐ上を照射する光源１９２により光１９２ａが照射され、インク層１９６の表面および内部を硬化させることができる。
【００８３】
光の照度は、記録媒体Ｐ上に付着させたインク層１９６の厚さにより異なるため厳密には特定できず、適宜好ましい条件を選択するものではあるが、前述した光硬化型インク組成物を用いているので、１０〜２０００ｍＷ／ｃｍ２程度の照度で十分に硬化させることができる。
【００８４】
インクジェット記録装置２０によれば、光硬化型インク組成物の粘度が低く、インク層の膜厚が比較的薄いフルカラー印刷時においても、記録媒体Ｐ上に吐出された複数の光硬化型インク組成物を滲みや色混じりという不具合を生じることなく、良好に硬化させることができる。
【００８５】
なお、インクジェット記録装置２０の構成は、前述した記録ヘッド、キャリッジおよび光源等の構成に限定されるものではなく、本実施の形態に係るインクジェット記録方法の趣旨に基づいて種々の形態を採用することができる。
【００８６】
３．記録物
本発明の一実施形態に係る記録物は、前述したインクジェット記録方法によって記録されたものである。記録媒体上に記録した画像は、前述した光硬化型インク組成物を用いて形成されたものであるから、チオキサントン系光重合開始剤に由来する初期着色を低減できる共に、硬化性および耐光性にも優れている。
【００８７】
本実施の形態に係る記録物の用途は、特に限定されず、前述した記録媒体上に記録した画像として使用することができる。かかる画像は、チオキサントン系光重合開始剤に由来する初期着色を低減できるため、顔料本来の色相を再現することができる。また、該画像は、耐光性にも優れているため、室内に限らず屋外に設置しても変色しにくい。
【００８８】
４．実施例
以下、本発明を実施例により具体的に説明するが、本発明はこれらに限定されるものではない。
【００８９】
４．１．顔料分散液の調製
着色剤としてシアン顔料（チバ・ジャパン株式会社製、商品名「ＩＲＧＡＬＩＴＥ  ＢＬＵＥ  ＧＬＶＯ」）１６質量部、分散剤としてＳｏｌｓｐｅｒｓｅ３６０００（ＬＵＢＲＩＺＯＬ社製）７．２質量部に、フェノキシエチルアクリレート（大阪有機化学工業株式会社、商品名「Ｖ＃１９２」）を加えて全体を１００質量部とし、混合撹拌して混合物とした。この混合物を、サンドミル（安川製作所株式会社製）を用いて、ジルコニアビーズ（直径１．５ｍｍ）と共に６時間分散処理を行った。その後、ジルコニアビーズをセパレータで分離することにより、シアン顔料分散液を得た。
【００９０】
４．２．光硬化型インク組成物の調製
表１に記載の組成となるように、重合性化合物、光重合開始剤、スリップ剤を混合し完全に溶解させた後、常温で１時間混合撹拌し、さらに５μｍのメンブランフィルターでろ過して、実施例１〜３および比較例１〜３の光硬化型クリアインク組成物を得た。
【００９１】
また、表１に記載の組成となるように、重合性化合物、光重合開始剤、スリップ剤を混合し完全に溶解させた後、これに前記シアン顔料分散液をシアン顔料の濃度が表１に記載の濃度となるように撹拌しながら滴下した。滴下終了後、常温で１時間混合撹拌し、さらに５μｍのメンブランフィルターでろ過して、実施例４〜６および比較例４の光硬化型シアンインク組成物を得た。
【００９２】
なお、表中で使用した成分は、下記のとおりである。
・フェノキシエチルアクリレート（大阪有機化学工業株式会社、商品名「Ｖ＃１９２」）
・ジシクロペンテニルアクリレート（日立化成工業株式会社製、商品名「ＦＡ５１１ＡＳ」）
・ジシクロペンテニルオキシエチルアクリレート（日立化成工業株式会社製、商品名「ＦＡ５１２ＡＳ」）
・ジプロピレングリコールジアクリレート（新中村化学工業株式会社製、商品名「ＡＰＧ−１００」）
・トリプロピレングリコールジアクリレート（新中村化学工業株式会社製、商品名「ＡＰＧ−２００」）
・ジメチロールトリシクロデカンジアクリレート（ダイセル・サイテック株式会社製、商品名「ＥＢＥＣＲＹＬ  ＩＲＲ２１４Ｋ」）
・アミノアクリレート（ダイセル・サイテック株式会社製、商品名「ＥＢＥＣＲＹＬ  ７１００」）
・エポキシアクリレートオリゴマー（ＳＡＲＴＯＭＥＲ社、商品名「ＣＮ１２０」）
・ＩＲＧＡＣＵＲＥ  ８１９（チバ・ジャパン株式会社製、ビス（２，４，６−トリメチルベンゾイル）−フェニルフォスフィンオキサイド、光重合開始剤）
・ＤＡＲＯＣＵＲ  ＴＰＯ（チバ・ジャパン株式会社製、２，４，６−トリメチルベンゾイル−ジフェニル−フォスフィンオキサイド、光重合開始剤）
・ＳＰＥＥＤＣＵＲＥ  ＥＤＢ（Ｌａｍｂｓｏｎ社製、アミノ基を有するベンゾエイト系光重合開始剤）
・ＫＡＹＡＣＵＲＥ  ＤＥＴＸ（日本化薬株式会社製、２，４−ジエチルチオキサントン）
・ＢＹＫ−ＵＶ３５００（ビックケミー・ジャパン株式会社製、ポリエーテル変性アクリル基を有するポリジメチルシロキサン、スリップ剤）
・２−イソプロピルチオキサントン（シグマアルドリッチ社製、光重合開始剤）
・４−イソプロピルチオキサントン（シグマアルドリッチ社製、光重合開始剤）
・ＩＲＧＡＬＩＴＥ  ＢＬＵＥ  ＧＬＶＯ（チバ・ジャパン株式会社製、シアン顔料）
・Ｓｏｌｓｐｅｒｓｅ３６０００（ＬＵＢＲＩＺＯＬ社製、分散剤）
【００９３】
４．３．記録物の作製
インクジェットプリンターＰＸ−Ｇ５０００（セイコーエプソン株式会社製）を用いて、前記光硬化型インク組成物をそれぞれのノズル列に充填した。常温、常圧下でＰＶＣフィルム（リンテック株式会社製、商品名「ＰＶＣ８０Ｍ」）上に、インクのドット径が中ドットで印刷物の膜厚が１０μｍとなるようなベタパターン画像を印刷すると共に、キャリッジの横に搭載した紫外線照射装置内のＵＶ−ＬＥＤから照射強度がそれぞれ６０ｍＷ／ｃｍ２の３６５ｎｍ、３９５ｎｍの２波長の紫外線を照射してベタパターン画像を硬化させた。以上のようにして、ＰＶＣフィルム上にベタパターン画像が印刷された記録物を作製した。
【００９４】
４．４．評価試験
得られた記録物について、下記の評価試験を行った。なお、下記の評価試験は、全て室温環境下で行った。
【００９５】
４．４．１．硬化性の評価
前記「４．３．記録物の作製」と同様にして、ＰＶＣフィルム上にベタパターン画像が印刷された記録物を作製した。この記録物の表面がタックフリーの状態となるまでに要した積算光量を求めて、硬化性の評価を行った。タックフリーの状態であるか否かの判断は、記録物の表面を綿棒で擦り、記録物の表面および深部の双方に擦り痕がない状態であればタックフリーの状態であると判断した。なお、評価基準の分類については、以下のとおりである。
「○」：積算光量が２００ｍＪ／ｃｍ２未満であった。
「△」：積算光量が２００ｍＪ／ｃｍ２以上２５０ｍＪ／ｃｍ２未満であった。
「×」：積算光量が２５０ｍＪ／ｃｍ２以上であった。
【００９６】
４．４．２．初期着色の評価
初期着色の評価は、顔料を含有していない実施例１〜３および比較例１〜３の光硬化型クリアインク組成物についてのみ実施した。記録物作製前のＰＶＣフィルムのＬ*ａ*ｂ*の値と前記「４．３．記録物の作製」で得られた記録物のＬ*ａ*ｂ*の値を、グレタグマクベス社製の測色計「Ｓｐｅｃｔｒｏｌｉｎｏ」を用いてそれぞれ測定し、その差ΔＥを求めた。なお、評価基準の分類については、以下のとおりである。
「○」：ΔＥが０以上３．０未満であった。
「×」：ΔＥが３．０以上であった。
【００９７】
４．４．３．耐光性の評価
前記「４．３．記録物の作製」で得られた記録物を、Ｘｅフェードメーター（スガ試験機株式会社製、商品名「ＸＬ７５」）にて、光照度５０Ｗ／ｍ２の環境下に１６０時間放置した。その放置前後のＬ*ａ*ｂ*の値をグレタグマクベス社製の測色計「Ｓｐｅｃｔｒｏｌｉｎｏ」を用いて、その値の変化（ΔＥ）を求めた。なお、評価基準の分類については、以下のとおりである。
「○」：ΔＥが０以上１．０未満であった。
「△」：ΔＥが１．０以上２．０未満であった。
「×」：ΔＥが２．０以上であった。
【００９８】
４．５．評価結果
以上の評価試験の結果について、表１に併せて記載した。
【００９９】
【表１】
2011195649.tif 000002
【０１００】
実施例１〜３の光硬化型クリアインク組成物によれば、いずれの記録物においても初期着色がほとんど認められず、硬化性および耐光性が良好な画像をＰＶＣフィルム上に記録することができた。但し、実施例２では、チオキサントン系光重合開始剤の含有量が０．５質量％と少量であったことにより、実施例１や実施例３の場合と比較して画像を硬化させるのにより大きなエネルギーを要し、硬化性が低下することが判った。
【０１０１】
実施例４〜６の光硬化型シアンインク組成物によれば、硬化性および耐光性が良好な画像をＰＶＣフィルム上に記録することができた。但し、実施例６では、チオキサントン系光重合開始剤の含有量が５質量％と多量であったことにより、実施例４や実施例５の場合と比較して耐光性が低下することが判った。
【０１０２】
比較例１の光硬化型クリアインク組成物によれば、チオキサントン系光重合開始剤１００質量部とした場合の２−イソプロピルチオキサントンの含有量が９０質量部未満であるため、記録物の初期着色が認められ、硬化性および耐光性が低下することが判った。
【０１０３】
比較例２の光硬化型クリアインク組成物によれば、「ＫＡＹＡＣＵＲＥ  ＤＥＴＸ」（２，４−ジエチルチオキサントン）を１質量％含有することにより、記録物の初期着色が認められ、硬化性が低下し、さらには耐光性が著しく低下することが判った。
【０１０４】
比較例３の光硬化型クリアインク組成物によれば、チオキサントン系光重合開始剤の含有量が０．３質量％であることにより、耐光性が低下し、さらには硬化性が著しく低下することが判った。
【０１０５】
比較例４の光硬化型シアンインク組成物によれば、チオキサントン系光重合開始剤の含有量が５．５質量％であることにより、光重合開始剤が溶け残ることが判った。したがって、比較例４の光硬化型インク組成物は、製品として良品の範疇にないので適用できなかった。
【０１０６】
なお、光重合開始剤が溶け残っているか否かの判断は、前記「４．２．光硬化型インク組成物の調製」において、５μｍのメンブランフィルターで濾過したときに濾紙上に光重合開始剤の溶け残りがあるかどうかを目視により確認することで行った。
【０１０７】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１０８】
２０…インクジェット記録装置、３０…モーター、４０…プラテン、５０…キャリッジ、５２…印刷ヘッド（記録ヘッド）、５４…ブラックインクカートリッジ、５６…カラーインクカートリッジ、６０…キャリッジモーター、６２…牽引ベルト、６４…ガイドレール、８０…キャッピング装置、９０Ａ（１９０Ａ）、９０Ｂ（１９０Ｂ）…光照射装置、１９２…光源、１９２ａ…光、１９４…筐体、１９６…インク層、Ｐ…記録媒体
【図１】
2011195649.tif 000003
【図２】
2011195649.tif 000004
【図３】
2011195649.tif 000005